(57)【要約】模様づけ等の処理が施された前面を有する擁壁ブロックの高速大量生産が可能な鋳型およびプロセスならびにそのプロセスにより形成された擁壁ブロック。本発明は、ブロックの前面に模様の刻印等直接処理することを可能にし、所定のブロック前面の形成を可能にするとともに、ブロックの高速大量生産を容易にする。天然に産出する、または、人造の物から望ましい三次元表面を選択し、その選択した三次元模様をデジタル的にスキャンしてスキャンデータを作成することによって、ストリッパシューに所望の模様の鏡像を作出することができる。そして、選択された模様の鏡像である前記ストリッパシューの面を機械加工するために、そのスキャンデータを利用することができる。
2006518293.tif 000002
【特許請求の範囲】
【請求項１】
三次元模様のついた面（１２）をもつ養生前のコンクリートユニットを形成するためにコンクリートユニット用鋳型内に堆積させたドライキャストコンクリートに三次元模様（９６）を付与するコンクリートユニット用鋳型の金型面（９４）を製造する方法であって、
一ないし複数の既存の天然産出または人造の物体の三次元模様を選択し、
前記選択された三次元模様をデジタル的にスキャンして、前記選択された三次元模様を表すスキャンデータを生成し、
前記スキャンデータから生成した前記選択された三次元模様の像を表示し、
前記スキャンデータおよび前記表示された像に基づき、前記コンクリートユニットの所望の三次元模様のついた面を表すデジタルデータセットを生成し、
前記デジタルデータセットを用いて、前記所望の模様のついたコンクリートユニット面（１２）の鏡像をなす三次元模様（９６）を有する金型面（９４）を生成する
ことを特徴とする方法。
【請求項２】
前記デジタルデータセットを用いて前記型面（９４）を生成するステップは、前記型面を機械加工することを含む請求項１に記載の方法。
【請求項３】
前記表示された像を操作して前記三次元模様を修正し、前記操作された像から前記デジタルデータセットを生成することを含む請求項１に記載の方法。
【請求項４】
少なくとも約０．５インチ（１．２７ｃｍ）の最大起伏を有するように前記型面（９４）上に前記三次元模様（９６）を生成することを含む請求項１に記載の方法。
【請求項５】
前記最大起伏が少なくとも約１．０インチ（２．５４ｃｍ）である請求項４に記載の方法。
【請求項６】
少なくとも一つの石の前記三次元模様を選択することを含む請求項１に記載の方法。
【請求項７】
複数の石の前記三次元模様を選択することを含む請求項６に記載の方法。
【請求項８】
前記型面はストリッパシュー（９４）の面である、請求項1に記載の方法。
【請求項９】
前記ストリッパシューの面の周縁部の少なくとも一部に沿ってフランジ（９８ａ、９８ｂ）を形成することを含む請求項1に記載の方法。
【請求項１０】
一ないし複数の既存の天然産出または人造の物体の三次元模様を選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートユニット（１０）の所望の三次元模様のついた面（１２）を表すデジタルデータセットを生成するステップと、
前記デジタルデータセットを用いて、前記所望の三次元模様のついたコンクリートユニット面（１２）の鏡像をなす三次元模様（９６）を有する金型面（９４）を生成するステップと
鋳型キャビティ（５６）を画定する複数の側壁（５８、６０）を備え、前記所望の三次元模様のついたコンクリートユニット面（１２）の鏡像を備える金型面（９４）を有する鋳型（５２）を準備するステップと、
ドライキャストコンクリートを前記鋳型キャビティ（５６）に投入するステップと、
養生前のコンクリートユニットを形成するために、圧縮する過程で、前記所望の三次元模様のついたコンクリートユニット面（１２）の鏡像を備える型面（９４）により前記養生前のコンクリートユニットに前記所望の三次元模様のついた面を付与しつつ、前記ドライキャストコンクリートを圧縮するステップと、
前記鋳型キャビティ（５６）から前記養生前のコンクリートユニットを取り出すステップと、
前記養生前のコンクリートユニットを養生するステップと
を有する三次元模様のついた面（１２）を備えるコンクリートユニット（１０）を製造する方法。
【請求項１１】
前記デジタルデータセットを用いて前記型面（９４）を生成するステップは、前記型面を機械加工することを含む請求項１０に記載の方法。
【請求項１２】
前記ドライキャストコンクリートを圧縮するステップは、前記三次元模様（９６）を有する前記型面（９４）の前記模様のついた面を前記鋳型キャビティ（５６）の中に収容された前記ドライキャストコンクリートに押しつけることを含む請求項１０に記載の方法。
【請求項１３】
前記表示された像を操作して前記三次元模様を修正し、前記操作された像から前記デジタルデータセットを生成することを含む請求項１０に記載の方法。
【請求項１４】
少なくとも約０．５インチ（１．２７ｃｍ）の最大起伏を有するように前記型面（９４）上に前記三次元模様（９６）を生成することを含む請求項１０に記載の方法。
【請求項１５】
前記最大起伏が少なくとも約１．０インチ（２．５４ｃｍ）である請求項１４に記載の方法。
【請求項１６】
少なくとも一つの石の前記三次元模様を選択することを含む請求項１０に記載の方法。
【請求項１７】
複数の石の前記三次元模様を選択することを含む請求項１６に記載の方法。
【請求項１８】
前記型面はストリッパシュー（９４）の面である、請求項1６に記載の方法。
【請求項１９】
前記ストリッパシューの面の周縁部の少なくとも一部に沿ってフランジ（９８ａ、９８ｂ）を形成することを含む請求項1８に記載の方法。
【請求項２０】
一ないし複数の既存の天然産出または人造の物体の三次元模様を選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートブロック（１０）の所望の三次元模様のついた前面（１２）を表すデジタルデータセットを生成するステップと、
前記デジタルデータセットを用いて、前記所望の三次元模様のついたコンクリートブロック面（１２）の鏡像をなす三次元模様（９６）を有する金型シュー（９４）の面を生成するステップと、
鋳型キャビティ（５６）を画定する複数の側壁（５８、６０）を備える鋳型（５２）を準備するステップと、
前記鋳型キャビティ（５６）の下にパレット（８２）を配置するステップと、
ドライキャストコンクリートを前記鋳型キャビティ（５６）に投入するステップと、
養生前のコンクリートブロックを、前記ブロックの背面（１４）が前記パレット（８２）上に載り、前記ブロックの前面（１２）が上に向く姿勢で形成するように、前記ドライキャストコンクリートを圧縮するステップであって、前記鋳型キャビティ（５６）内に前記型シュー（９４）を差し込んで前記所望の三次元模様のついたコンクリートユニット面の鏡像を有する前記型シューの前記面を前記鋳型キャビティの中に収容された前記ドライキャストコンクリートに押しつけて前記所望の三次元模様のついたコンクリートブロック面を前記養生前のコンクリートブロックの前記前面に付与することをふくむ圧縮するステップと、
前記鋳型キャビティ（５６）から前記養生前のコンクリートブロックを取り出すステップと、
前記養生前のコンクリートブロックを養生するステップと
を有する三次元模様のついた前面（１２）を備えるコンクリートブロック（１０）を製造する方法。
【請求項２１】
前記デジタルデータセットを用いて前記型シュー（９４）の面を生成するステップは、前記型シューの面を機械加工することを含む請求項２０に記載の方法。
【請求項２２】
前記表示された像を操作して前記三次元模様を修正し、前記操作された像から前記デジタルデータセットを生成することを含む請求項２０に記載の方法。
【請求項２３】
少なくとも約０．５インチ（１．２７ｃｍ）の最大起伏を有するように前記型シュー（９４）の面上に前記三次元模様（９６）を生成することを含む請求項２０に記載の方法。
【請求項２４】
前記最大起伏が少なくとも約１．０インチ（２．５４ｃｍ）である請求項２３に記載の方法。
【請求項２５】
少なくとも一つの石の前記三次元模様を選択することを含む請求項２０に記載の方法。
【請求項２６】
複数の石の前記三次元模様を選択することを含む請求項２５に記載の方法。
【請求項２７】
前記型シューの面の周縁部の少なくとも一部に沿ってフランジ（９８ａ、９８ｂ）を形成することを含む請求項２０に記載の方法。
【請求項２８】
上面（１６）、下面（１８）、三次元模様のついた前面（１２）、背面（１４）、対向する側面（２０、２２）、および一体フランジ（２６）を有する部分コンクリート擁壁ブロック（１０）を製造する方法であって、
一ないし複数の既存の天然産出または人造の物体の三次元模様を選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートブロック（１０）の所望の三次元模様のついた前面（１２）を表すデジタルデータセットを生成するステップと、
前記デジタルデータセットを用いて、前記所望の三次元模様のついたコンクリートブロック前面（１２）の鏡像をなす三次元模様（９６）を有する金型シュー（９４）の面を生成するステップと、
開口上部（６４）および開口底部（６６）を有する鋳型キャビティ（５６）を画定する複数の側壁（５８、６０）を備え、第１の側壁（５８）が前記鋳型キャビティの前記開口底部に隣接したアンダーカット部（８０）を有する、鋳型（５２）を準備するステップと、
前記鋳型（５２）の下にパレット（８２）を配置して、前記鋳型キャビティ（５６）の前記開口底部（６６）を一時的に閉じることにより、前記パレットが前記第１の側壁の前記アンダーカット部（８０）と協働して前記鋳型キャビティのフランジ形成サブキャビティを画定するステップと、
ドライキャストコンクリートを前記鋳型開口上部（６４）から前記鋳型キャビティ（５６）に投入するステップと、
養生前のコンクリートブロックを、前記ブロックの前記背面（１４）が前記パレット（８２）上に載り、前記ブロックの前記前面（１２）が上に向く姿勢で形成するように、前記ドライキャストコンクリートを圧縮するステップであって、前記鋳型キャビティ（５６）内に前記型シュー（９４）を差し込んで前記所望の三次元模様のついたコンクリートユニット面の鏡像を有する前記型シューの前記面を前記鋳型キャビティの中に収容された前記ドライキャストコンクリートに押しつけて前記所望の三次元模様のついたコンクリートブロック面を前記養生前のコンクリートブロックの前記前面に付与することをふくむ圧縮するステップと、
前記鋳型キャビティ（５６）の前記一時的に閉じた底部を再度型開きするステップと、
前記鋳型キャビティ（５６）から、前記鋳型キャビティの前記再度型開きした底部（６６）を通して、前記養生前のコンクリートブロックを取り出すステップと、
前記養生前のコンクリートブロックを養生するステップと
を有する方法。
【請求項２９】
前記デジタルデータセットを用いて前記型シュー（９４）の面を生成するステップは、前記型シューの面を機械加工することを含む請求項２８に記載の方法。
【請求項３０】
前記表示された像を操作して前記三次元模様を修正し、前記操作された像から前記デジタルデータセットを生成することを含む請求項２８に記載の方法。
【請求項３１】
少なくとも約０．５インチ（１．２７ｃｍ）の最大起伏を有するように前記型シュー（９４）の面上に前記三次元模様（９６）を生成することを含む請求項２８に記載の方法。
【請求項３２】
前記最大起伏が少なくとも約１．０インチ（２．５４ｃｍ）である請求項３１に記載の方法。
【請求項３３】
少なくとも一つの石の前記三次元模様を選択することを含む請求項２８に記載の方法。
【請求項３４】
複数の石の前記三次元模様を選択することを含む請求項３３に記載の方法。
【請求項３５】
前記型シューの面の周縁部の少なくとも一部に沿ってフランジ（９８ａ、９８ｂ）を形成することを含む請求項２８に記載の方法。
【請求項３６】
前記第１の側壁（５８）に対し略垂直な、前記鋳型（５２）の第２の側壁は、前記コンクリートを投入するステップおよび圧縮するステップの最中に前記鋳型キャビティ（５６）の上部がその下部よりも広くなるように、前記コンクリートを投入するステップの直前において、垂直に対し角度をもった向きとされる第１の収斂側壁部（６０）を有し、前記鋳型の前記第１の収斂側壁部（６０）は移動可能に設けられ、前記鋳型キャビティの底部が少なくとも前記鋳型キャビティの前記上部と同じ広さとなって前記養生前のコンクリートブロックが前記鋳型キャビティの前記再度型開きした底部から取り出せる位置に前記第１の収斂側壁部を移動させるステップをさらに含む請求項２８に記載の方法。
【請求項３７】
前記鋳型の、前記第２の側壁の反対側の側壁は、前記第１の収斂側壁部（６０）の反対側の第２の収斂側壁部（６０）を含み、前記第２の収斂側壁部は、前記コンクリートを投入するステップおよび圧縮するステップの最中に前記鋳型キャビティ（５６）の上部がその下部よりも広くなるように、前記コンクリートを投入するステップの直前において、垂直に対し角度をもった向きとされ、前記第２の収斂側壁部は移動可能に設けられ、前記鋳型キャビティの底部が少なくとも前記鋳型キャビティの前記上部と同じ広さとなって前記養生前のコンクリートブロックが前記鋳型キャビティの前記再度型開きした底部から取り出せる位置に前記第１の収斂側壁部を移動させるステップをさらに含む請求項３６に記載の方法。
【請求項３８】
前記鋳型の前記側壁の前記第１および第２の収斂部（６０）は、強制的にその前コンクリート投入角度に向けて保持されており、前記強制は、前記養生前のコンクリートブロックが前記鋳型から取り出せるように解除される、請求項３７に記載の方法。
【請求項３９】
コンクリートユニット用鋳型（５２）内で、前記コンクリートユニット用鋳型（５２）のキャビティ（５６）内に堆積させたドライキャストコンクリートから成形された養生前のコンクリートユニットの面（１２）に、三次元模様（９６）を付与する型シュー（９４）であって、
対向する主要面と周縁部とを有する金属板であって、前記金属板の前記周縁部が前記鋳型の前記キャビティに嵌合する大きさとすることで、前記鋳型から前記コンクリートユニットが剥がされるときに、前記鋳型キャビティ内に移動できる金属板と、
前記鋳型内の前記養生前のコンクリートユニットの前記面に三次元模様を付与するために、前記金属板の前記主要面のうちの一方に形成された、前記コンクリートユニットの前記面（１２）に望まれる前記三次元模様の鏡像をなす、一ないし複数の天然産出または人造の物体からの既存の三次元模様に基づく三次元模様（９６）と、
を有する型シューであって、
前記金属板が、前記面の下縁部から前記面の上縁部に０〜１０°の面角度をなすよう構成されていることを特徴とする型シュー。
【請求項４０】
前記板の前記主要面上の前記三次元模様が、少なくとも約０．５インチ（１．２７ｃｍ）の最大起伏を有することを特徴とする請求項３９の型シュー。
【請求項４１】
前記最大起伏が少なくとも約１．０インチ（２．５４ｃｍ）である請求項４０に記載の型シュー。
【請求項４２】
前記三次元模様が、前記一ないし複数の天然産出または人造の物体の前記三次元模様をデジタル的にスキャンすることにより生成されることを特徴とする請求項３９の型シュー。
【請求項４３】
前記三次元模様を含む前記ストリッパシューの前記主要面の少なくとも一部に沿ったフランジ（９８ａ、９８ｂ）をさらに有する請求項３９に記載の型シュー。
【発明の詳細な説明】
【技術分野】
【０００１】
本願は、米国を除くすべての国の指定に対する出願人たる米国企業、アンカー  ウォール  システムズ，インコーポレイテッドと、米国のみの指定に対する出願人たる米国市民、ロナルド  Ｊ．シーラーを名義人とし、２００４年１月２９日付ＰＣＴ国際特許出願として出願するものである。
【０００２】
［発明の分野］
本発明は、一般に、コンクリートブロックおよびその製造に関する。より具体的には、本発明は、擁壁など景観設計用途への使用に適したコンクリートブロックおよびそのようなブロックの生産に有用な製造プロセスに関する。
【背景技術】
【０００３】
［発明の背景］
現代の高速で自動化されたコンクリートブロック工場およびコンクリート舗装用敷石工場では、上部および底部が開口した鋳型を利用する。その鋳型は、機械に設置され、その機械は、周期的にパレットを鋳型の下に配置して鋳型の底部を閉じ、鋳型の開口上部から鋳型の中にドライキャストコンクリートを投入し、振動と圧力の組み合わせによりコンクリートを圧縮して密度を高め、鋳型とパレットを相対的に上下にずらすことにより鋳型を外す。
【０００４】
そのような工場が、そしてそのプロセスを実行するために用いられる設備が有する特性のため、コンクリートブロックの面に自然な外観を与えることは、そのブロックが、たとえば、収斂側壁（converging side walls）や、ブロックの上側および／または下側の面に形成された一体ロケータ（integral locator）や剪断フランジ（shear flange(s)）など他の特徴を備えている必要がある場合にはことさら、困難である。米国特許第５，８２７，０１５号は、擁壁ブロックとしての利用に適するコンクリートブロックと、そのようなブロックを高速で自動化されたコンクリートブロック工場で生産するための一般的な方法を開示するものであり、本明細書中に引用により組み込むものとする。
【０００５】
収斂側壁、および／または、ブロックの上側および／または下側の面に形成された一体ロケータや剪断フランジを有するとともに、米国特許第５，８２７，０１５号に記載の分割プロセスによって、または、同様に本明細書中に引用により組み込むところの米国特許第６，３２１，７４０号に記載の分割プロセスによって達成可能な、より自然な外観を有する面を備えた、予備成形コンクリートユニット、特に擁壁ブロックが求められている。特に、前記面を備えた前記ブロックを、コンクリートブロックまたはコンクリート舗装用敷石の工場で普通に利用可能なタイプの装置上で、高速で自動化されたやり方で、作出するプロセスおよび道具立てが必要とされている。
【発明の開示】
【０００６】
［発明の要約］
本発明は、コンクリートユニットの、特に、擁壁ブロックの、高速大量生産を可能にする鋳型およびプロセスに関する。この鋳型およびプロセスは、米国特許第５，８２７，０１５に記載の分割面同様の、比較的簡素な装飾前面を前記ブロックに作出するために用いることができる。また、この鋳型およびプロセスは、従来のタンブリング法やハンマーミルによる処理によって、あるいは、米国特許第６，３２１，７４０号に記載のプロセスによって生産される分割され傷をつけられた面同様の、より複雑な前面を前記ブロックに作出するために用いることもできる。また、この鋳型およびプロセスは、これまで実現できなかったユニークなブロック、すなわち、収斂側壁、および／または、一体ロケータや剪断フランジを有するとともに、これまでドライキャストコンクリートブロック技術では実現できなかった際立った細部装飾および起伏を有する面を含むかなり複雑な面を備えた前面を有する擁壁ブロックを作出するために用いることもできる。
【０００７】
好ましい実施形態において、生産されたブロックは、上側および下側の面、背面、対向し収斂する側面、および下側の面の下方に延在するフランジとともに、天然の石を模した模様づけされた前面を有する。このような構造を有するブロックは、他の同様の構造を有する擁壁ブロックとともに複数の層をなして積層すると、人造ではなく、天然に産出する材料で構成されたかのように見える湾曲しあるいは曲がりくねった擁壁構造を可能にする。
【０００８】
本発明の一側面は、本発明により作成された鋳型を、ブロックが載置されたときにそのブロックの前面となる部分が成形プロセス中に鋳型のキャビティの開口上部に向くように配置することである。このような向きにすることで、ブロックの前面を、高速なコンクリートブロックまたは舗装用敷石の工場において、模様つきプレッシャープレート（「ストリッパシュー」）の作用により形成することができる。このストリッパシューは、非常に簡素な模様や、やや複雑な模様や、天然に産出する石を模した際だった起伏を有する非常に細密な三次元模様を備えるものとすることができる。また、このような向きでブロックを成形することで、ブロック面は、特別に選択した骨材および／または着色顔料をその面に施す等、その面の外観を変えるためのその他の処理を施すためのアクセスが容易に可能となる。
【０００９】
本発明の他の側面は、鋳型の側壁が、その鋳型のキャビティの開口底部に隣接するアンダーカット部を有することである。このアンダーカット部は、鋳型の下に配置されて鋳型のサブキャビティを形成するパレットと協働する。好ましい実施形態において、このサブキャビティは、載置されたときのブロックの底部となるブロックの表面上にロケータおよび剪断フランジを形成する。
【００１０】
本発明の他の側面は、鋳型の側壁の少なくとも一方を垂直に対して傾斜させることで、載置されたときのブロックの側壁を、ブロックの背面に近づくほど反対側の側壁の方に近づく部分を有するものに形成することである。このように傾斜させた鋳型の側壁は移動可能なので、第１の位置に移動して鋳型にドライキャストコンクリートを充填し、そのコンクリートを圧縮成型して密度を高めることができるとともに、第２の位置に移動して前記密度を高めたコンクリートがこの鋳型の側壁に干渉することなく鋳型から取り出すことができる。好ましい実施形態では、対向する鋳型の側壁を同様に移動可能とすることで、できあがったブロックの対向する側壁が少なくとも部分的にブロックの背面に近づくにつれて互いに近づくように構成する。
【００１１】
前記および他のさまざまな利点および本発明を特徴づける新規な特徴は、添付され本明細書の一部を構成する請求の範囲において細かく示されている。しかし、本発明と、その利用によって得られるその利点および目的とをよりよく理解するために、本明細書のさらなる一部を構成する図面と、本発明の好ましい実施形態を説明する以下の説明とが参照されなければならない。
【発明を実施するための最良の形態】
【００１２】
［好ましい実施形態の詳細な説明］
＜概観＞
本発明は、所定の三次元模様をブロックの面に刻印し、ブロックの前面を、標準のドライキャストコンクリートブロック用ないし舗装用敷石用の機械で所定のブロック前面に生産することができるようにブロックの前面を別のやり方で直接処理ないし加工することができる、コンクリートブロックを製造するプロセスおよびそのプロセスから生産されるブロック、ならびに、そのプロセスを実行するために使用される鋳型および鋳型部品を提供する。前面の直接処理ないし加工には、成型、形削り、模様づけ、刻印、物質の積層、それらの組み合わせ、および、前面のテクスチャ、形状、色、外観または物性を直接変化させることができるその他のプロセスがある。さらに、そのプロセスは、標準のドライキャストコンクリートブロック用ないし舗装用敷石用の装置でコンクリートブロックを高速大量生産可能な、マルチキャビティの鋳型を用いて、実行することができる。また、本発明のプロセスおよび装置を利用することにより、分割ステーションおよび／またはハンマーミルステーションおよび／またはタンブリングステーション、ならびに、追加設備およびそれらの追加処理ステーションに付随する処理コストが、不要になる。
【００１３】
本発明のプロセスにより生産されたブロックは、同一または異なる所定の面を有する複数のブロックをその間に自動セットバックおよび剪断抵抗を備える複数の層に積層することにより、湾曲ないし曲がりくねった擁壁を含む壁を、建造することができる構成を有するものとすることができる。
【００１４】
擁壁ブロックの前面に所定の三次元の岩石様の模様を刻印することに関して、好ましい実施形態を以下に記載する。その結果、ブロックおよびそのブロックを複数層状に積層して建造される壁は、「天然」の材料で建造されたかのようにみえる。また、ここで説明するプロセスは、建築物の壁の建造に使用されるコンクリートブロックを構成するために用いることができるとともに、コンクリートの煉瓦、スラブおよび舗装用敷石のために用いることもできる。
【００１５】
＜コンクリートブロック＞
本発明によるコンクリートブロック１０を図１〜３に示す。ブロック１０は、前面１２、背面１４、上面１６、下面１８および対向する側面２０、２２を有するブロックボディからなる。（なお、前面、背面、上面、下面、の用語は、ブロックを擁壁内に配置したときの面の向きを示すものであり、必ずしも、生産時のブロックの向きを反映するものではないことに注意されたい。）ブロック１０は、養生した、ドライキャストの、スランプのないコンクリートから形成される。ドライキャストのスランプのないコンクリートは、擁壁ブロック技術の分野では周知である。
【００１６】
前面１２は、図１〜３に示すように、所定の三次元模様を備える。前面１２上の模様は、好ましくは、ブロックの前面の鏡像となる模様を有する可動ストリッパシュー（後述）の作用により、ブロック１０の成型中に、その前面に付与される。図１４Ａ〜Ｃは、模様づけされた前面を有する本発明によるブロックの写真である。
【００１７】
前面１２に付与される模様は、前面の所望の外観により異なるものとすることができる。好ましくは、その模様は、前面１２が人造の材料ではなく天然の材料であるように見えるよう、自然の石を模するものとする。使用する個々の石の模様は、ブロックの使用者にとって満足のいく見栄えと考えられるものに基づいて選択される。たとえば、ブロックの面は、河石等の単一の石のように見える模様で刻印することができる。または、ブロックを、モルタルで接合した多数の河石のように見える模様で刻印することもできる。あるいは、ブロックを、採石場の荒石の単一片や野石の多数片を層状に積層したものを模す模様で刻印することもできる。無限の可能性がある。ストリッパシューとして様々に異なる模様を備えるものを用意することにより、ストリッパシューを替えることで、ブロック上に作出された模様を変更することができる。
【００１８】
このように前面上に付与することができる細部装飾および起伏は、前記した従来の分割技術およびタンブリングやハンマーミリング等の傷をつける他の技術で生産されたブロックの前面上に付与することができるものよりも、大きいものとなる。模様づけされた前面１２上の起伏は、最も低い点から最も高い点までを計測して、少なくとも０．５インチとするのが好ましく、少なくとも１．０インチとするのがより好ましい。
【００１９】
好ましい実施形態において、前面１２は、通常、分割面を備える擁壁ブロックでよく見られるありふれた３つの小面を有する曲面の反対側に、側面２０、２２の間の略単一面をなして延在する。なお、前記のような複数の小面を有する曲面は、本発明により容易に生産可能である。図３に示すように、前面１２は、微小な後方勾配を有するようになっており、すなわち、底側の下面１８から上面１６に向かって角度αで傾斜している。αは、約１０度が好ましい。結果的に、前面１２および背面１４は、下面１８に隣接するところで距離ｄ１だけ離間しており、上面１６に隣接するところで距離ｄ２だけ離間しているものとすると、ｄ１はｄ２より大きい。好ましい実施形態において、ｄ１は約７．６２５インチ、ｄ２は約６．８７５インチである。幅ｄ３は、約１２．０インチが好ましい。側面２０、２２の間の前面１２を、小面を有するものとしたり、曲面にしたり、それらを組み合わせたりすることも考えられる。このような実施形態において、前面は、微小な後方勾配を有するものともなる。
【００２０】
通常、擁壁ブロックをセットバックした層に積載して壁を形成すると、下層の各ブロックの前面と隣接する上層の各ブロックの前面との間に、下層の各ブロックの上面の一部が見えるようになる。上面の見える部位により、横桟の外観が作出される。そして、ドライキャストコンクリートブロックの場合、この横桟は、通常、人工的な外観を有する。ブロック１０の前面１２に後方勾配角度をもたせることにより、横桟の外観を低減ないし除去することができるので、できあがった壁の「自然な」外観が強化される。
【００２１】
また、前面１２は、その側面との接合部に、丸みをつけた縁部２４ａ、２４ｂを有するものでもある。丸みをつけた縁部２４ａ、２４ｂは、ストリッパシューに設けられた弓形フランジにより形成される。この縁部２４ａ、２４ｂの半径は、約０．２５インチとするのが好ましい。丸みをつけた縁部２４ａ、２４ｂは、複数のブロックを載置すると、ブロックの両側部間の同じ層の隣接するブロックとの接点を、前面１２から離れる側にずらすことで、ブロック間の接触を向上させ、隣接するブロック間の泥「漏れ」を防止する。場合により、丸みをつけた縁部２４ａ、２４ｂと同様に、ストリッパシューに弓形フランジを設けることにより、前面１２と上面および下面との接合部における上縁部および下縁部に丸みをつけることもできる。
【００２２】
図１〜３を参照すると、ブロック１０の背面１４が、側面２０、２２の間を略平坦に、上面１６および下面１８に略垂直に延在するものとして示されている。しかし、背面１４は、たとえば、一ないし複数の切り欠きを備え、あるいは、一ないし複数の凹みを有することにより、平坦から外れるものであったとしても、なお本発明の範囲内とすることができるものと考えられる。背面１４の幅ｄ４は、約８．２０２インチが好ましい。
【００２３】
さらに、図１〜３において、上面１６は、略平坦で上面１６を横切るコアがないものとして示されている。複数のブロックを層状に積載して壁構造を形成すると、各ブロックの上面１６は他のブロックの正面１６と略平行関係となる。
【００２４】
ブロック１０の下面１８は、下層のブロック（単数ないし複数）の上面１６とうまくかみ合うように形成されているので、ブロックを層状に積載したときにブロック１０の上面の間の略平行関係が維持される。好ましい実施形態において、図１〜３に示すように、下面１８は、略平坦かつ水平なので上面１６に略平行である。もっとも、下面１８に部分的に一ないし複数の凹部または一ないし複数の溝を含む下面などのような他の下面を使用することもできる。上面１６および下面１８の間の距離ｄ６は、約４．０インチが望ましい。
【００２５】
好ましいブロック１０において、側面２０、２２は、図１〜３に示すように、略垂直で、上面１６および下面１８を接合するとともに、前面１２および背面１４を接合するものである。各側面２０、２２の少なくとも一部は、側面が背面１４に向かうにつれてそれぞれその反対側面に向かって収斂する。各側面２０、２２は、前面１２および背面１４の間を略平坦に、前面１８に隣接するところを起点に、その全長にわたって収斂するのが好ましい。もっとも、側面２０、２２を前面１２から離れた地点から収斂を開始できるようにすることも可能であり、その場合には、側面２０、２２は、前面から延在する垂直な収斂しない部位と、その垂直な部位から背面１４に繋がる収斂する部位とを合体させたものとなる。各側面２０、２２の収斂する部分は、約１４．５度の角度βで収斂を開始するのが好ましい。
【００２６】
代替的に、ブロック１０は、収斂する側面ないし側面部分を一方にだけ備えたものとし、他方の側面は前面１２および背面１４に対して略垂直とすることもできる。少なくとも一方を収斂する側面とするブロックにより、曲がりくねった擁壁を建造することが可能となる。
【００２７】
また、ブロック１０は、図１〜３に示すように、ブロックの下面１８の下に延在するフランジ２６を含むものとするのが好ましい。フランジ２６は、下層から所定のセットバックを呈するものとし、層間の剪断強度を付与するために、ブロック１０の下層のブロックの背面に当接するよう設計されている。
【００２８】
図３Ａを参照すると、フランジ２６は、下層ブロック（単数ないし複数）の背面とかみ合う前面２８を含むものであることがわかる。フランジ２６は、さらに、底面３０と、前面２８および底面３０の間の弓形の前底縁部３２と、ブロックの背面１４の延長部分としてその一部を構成する背面３４とを有する。前面２８は、約１８度の角度γで傾くものとするのが好ましい。この角度をつけた前面２８と、弓形の縁部３２とは、鋳型の対応する形状の部分により形成されるもので、このように構成することにより、ドライキャストコンクリートを鋳型に充填すること、および、鋳型からフランジ２６を取り外すことが容易になる。
【００２９】
図１および２に示すように、フランジは、側面２０、２２の間の距離全体にわたって延在している。もっとも、フランジは、その距離全体にわたって延在している必要はない。たとえば、フランジは、側面の間の距離の、側面から離れた一部のみにわたり延在するものとすることができるだろう。代替的に、互いにある間隙をおいて離間させた二つ以上のフランジ部分を用いることもできるだろう。
【００３０】
図３Ａにて参照されるように、フランジ２６の深さｄ７は、約０．７５０インチが好ましい。この深さは、ブロックに形成される下層に対するセットバックを画定するものである。望ましいセットバック量により、別のフランジ寸法を採用することもできるだろう。背面３４は、高さｄ８を約０．３７５インチとするのが好ましい。
【００３１】
上述のコンセプトは、建物の壁の建造に用いられるコンクリートブロックや、コンクリート煉瓦、スラブおよび舗装用敷石に適用することもできる。これらの場合、ブロックや煉瓦の両側面がどちらも収斂しない構成や、フランジが存在しない構成が考えられ、本発明の範囲に含まれる。とはいえ、模様づけした前面により、ブロックまたは煉瓦に装飾された外観を与えることにはなろう。
【００３２】
＜ブロックの構造＞
本発明のコンクリートブロック１０は、任意の数の景観構造を構築するために使用することができる。本発明によるブロックで建造可能な構造例としては、図４に示すものがある。図示のように、ブロックの個別の層４２ａ〜ｃからなる擁壁４０を建造することができる。壁４０の建造に用いられるブロックは、同一模様の前面を有するブロックからなるものすることもできるし、互いに異なっているが接合容易な模様の面を有するブロックを混合することもできる。壁４０の高さは、採用される層の数によって決まる。壁４０を建造するために適したプロセスについての説明は、米国特許第５，８２７，０１５号に開示されている。
【００３３】
上述のように、ブロック１０のフランジ２６は、ブロックの下層からのセットバックをもたらす。その結果、層４２ｂは層４２ａからセットバックし、層４２ｃは層４２ｂからセットバックする。さらに、上述のように、前面１２の後方勾配のおかげで、下側層の各ブロックの前面と隣接する上側層の各ブロックの前面との間に見える下側層の各ブロックの上面部の量を低減させることによりそれぞれの隣接する層間に形成される横桟が縮小される。
【００３４】
図４に示す擁壁４０はまっすぐである。しかし、角度をつけた側面２０、２２を有する好ましいブロック１０の構成によれば、米国特許第５，８２７，０１５号に開示されているような、曲がりくねった、あるいは、湾曲した擁壁の建造が可能となる。
【００３５】
＜ブロック形成プロセス＞
本発明のさらに別の側面は、ブロック１０を形成するプロセスに関する。図５を参照すると、そのプロセスの概要が例示されている。一般に、プロセスは、ブロック１０を形成するドライキャストコンクリートを混合することからスタートする。ドライキャストのスランプのないコンクリートが、擁壁ブロックの技術分野では公知である。コンクリートは、ブロックが意図する用途に適した性能を奏するように、そのブロックの、所定の強度、吸水作用、密度、収縮度、および関連する基準を満たすように選択される。当該技術分野における通常の技術を有する者であれば、容易に、望ましいブロックの基準を満たす物質の材料構成を選択することができるであろう。さらに、ドライキャストコンクリートの成分を混合する手順および装置は、当該技術分野では公知である。
【００３６】
コンクリートが混合されると、ホッパに搬送されて、そこで、コンクリートは、鋳型の近傍で保持される。後述するように、鋳型アセンブリ５０は、好ましいブロックを形成するのに適したブロック形成キャビティ５６を少なくともひとつ含む（図６〜１１参照）。キャビティ５６は、上部と底部とが開口している。ブロックを形成したいときには、鋳型の下部にパレットを配置してキャビティ５６の底部を閉じる。そして、ホッパからの適切な量のドライキャストコンクリートを、一ないし複数の供給ドロワにより、キャビティの開口上部からブロック形成キャビティ内へ、投入する。ドライキャストコンクリートを搬送しブロック形成キャビティに投入するためのプロセスおよび装置は、当該技術分野では公知である。
【００３７】
キャビティ５６内のドライキャストコンクリートは、次に、圧縮して高密度化しなければならない。これは、ドライキャストコンクリートの塊に上から及ぼす圧力をかけることとあわせて、主に、ドライキャストコンクリートの振動によってなされる。振動は、鋳型の下にあるパレットを振動させること（テーブル振動式）によって、または、鋳型ボックスを振動させること（鋳型振動式）によって、あるいは、その両方の作用を組み合わせて、加えられる。圧力は、ドライキャストコンクリートの塊に上から接触する一ないし複数のストリッパシューを保持する圧縮ヘッド（後述）によって加えられる。振動と圧縮のタイミングと順序は様々であり、使用されるドライキャストコンクリートの性質と望ましい結果によって決まる。適当な順序とタイミングと振動力のタイプの選択と適用は、当該技術分野における通常の技能の範囲内である。一般に、これらの力は、キャビティ５６を完全に満たしてできあがったブロックに望ましからざる空隙がないようにすることに、そして、できあがったブロックが所望の重さ、密度および性能特性を有するものとなるように、ドライキャストコンクリートを濃縮することに貢献する。
【００３８】
圧力は、コンクリートを圧縮するためキャビティ５６内のドライキャストコンクリートの上部に上から接触させるストリッパシュー９４により、加えられる。ストリッパシュー９４は、前記振動とともに、キャビティ５６内のコンクリートを圧縮して稠密で切れ目のない養生前のブロックを形成するように作用する。また、好ましい実施形態において、ストリッパシューは、ストリッパシューがコンクリートを圧縮するときに、前記形成された養生前のブロック上に対応する模様を生成させるための三次元模様９６をその表面に有する。養生前のブロックの模様つきシュー表面が接触する部分は、ブロックの前面を構成するものとするのが好ましい。
【００３９】
濃縮化後、前記養生前のブロックは、キャビティから取り出される。取り出しは、パレット８２を鋳型アセンブリに対して下げるとともに、養生前のブロックをキャビティから剥ぎ取りやすくなるように鋳型キャビティを通してストリッパシュー９４を下げることにより、おこなわれるのが好ましい。そして、ストリッパシューを上昇させて鋳型キャビティから外に出すと、鋳型がこの生産サイクルを繰り返すことができるようになる。
【００４０】
ブロックを一ないし複数の収斂側壁を有するものとする場合には、詳細後述するような、対応する鋳型側壁を、鋳型に設けなければならない。この鋳型側壁は、鋳型の充填とドライキャストコンクリートの圧縮および濃縮が可能な第１の位置に移動するように構成されていなければならず、養生前のブロックを損傷せずに鋳型の取り外しが可能な第２の位置に移動するように構成されていなければならない。
【００４１】
養生前のブロックは、キャビティから完全に取り除かれると、鋳型アセンブリから搬出されて後段の養生工程にかけることができる。ブロックは、当該技術分野の熟練技術者に周知の任意の手法で養生することができる。本発明を実施するのに適した養生プロセスの例としては、大気養生、オートクレーブ養生、および、蒸気養生がある。ブロックを養生するこれらのプロセスはいずれも当該技術分野の熟練技術者により実施することができる。
【００４２】
養生されたブロックは、梱包して、保管した後、工事現場へ出荷することができる。そして、図４の擁壁４０のような構造を形成するために他の養生されたブロックとともに使用することができる。
【００４３】
＜鋳型アセンブリ＞
本発明を実施するために使用される本発明による鋳型アセンブリ５０を図６〜１１に示す。鋳型アセンブリ５０は、養生前のブロックを形成している間加わる圧力に耐えるとともに、充分な耐用期間をもたらすことができる材料から製造されている。
【００４４】
鋳型アセンブリ５０は、養生前のブロックが、その前面を上に向け、その背面を鋳型アセンブリ５０の下に配置されたパレット８２に支持されて形成されるように、構成されている。これにより、ブロックの前面１２に模様の刻印などの直接処理を施すことができ、所定のブロック前面を形成することができる。所定のブロック前面には、所定の模様とテクスチャを有する前面、所定の形状を有する前面、そのブロックの他の部位と異なる素材（単数ないし複数）からなる前面、およびそれらの組み合わせが含まれる。
【００４５】
さらに、鋳型アセンブリ５０は、下リップや下フランジ、および／または、一ないし複数の収斂する側面を有する、養生前のブロックが鋳型アセンブリの底から取り出せるように設計されている。
【００４６】
図６を参照すると、鋳型アセンブリ５０は、鋳型５２と、その鋳型５２と作用し合う圧縮ヘッドアセンブリ５４（後述）と、を含む。鋳型５２は、その内部に画定される少なくともひとつのブロック形成キャビティ５６を含む。好ましい一実施形態において、鋳型５２は、標準的な「１度に３個（three-at-a-time）」式のアメリカン社のブロック機械で、パレットに上面を向けて３個のブロックを製造するため標準パレットサイズが約１８．５インチ×２６．０インチのもので使用されるサイズとする。鋳型５２は、複数の略同一のブロック形成キャビティを含む。図７に、標準的な「１度に３個」型パレット上で好ましいサイズのブロックを製造する際に可能な、横に並べた５つのブロック形成キャビティ５６を示す。もちろん、より大きなパレットを用いるより大きな機械をしており、この技術は、大小両方の大きさの機械で用いることができる。単一の鋳型において可能な鋳型キャビティの数は、機械のサイズおよび／またはタイプと、パレットのサイズによって決まる。複数のブロック形成キャビティ５６により、単一の鋳型５２から製造されるブロックを増やすことができる。
【００４７】
図７を参照すると、キャビティ５６は、一対の外側分割プレートと、複数の内側分割プレートと、各キャビティ５６に共通の一対のエンドライナ６０と、を含む分割プレート５８により形成されている。鋳型にブロック形成キャビティを形成するために外側分割プレートと内側分割プレートとエンドライナを用いることは、当該技術分野における熟練技術者にとっては周知である。分割プレートおよびエンドライナは、ブロックキャビティの境界を形成し、ブロック形成中に養生前のブロックに接触する面となるので、摩耗しやすい。そこで、通常、分割プレートとエンドライナは、摩耗したときや損傷した場合に交換できるように、取り外しに適するかたちで鋳型５２中に取り付けられている。分割プレートおよびエンドライナを鋳型に取り付けてブロックキャビティを形成し、分割プレートおよびエンドライナを取り外し可能とする技術は、当該技術分野における熟練技術者にとって周知である。
【００４８】
好ましい実施形態において、分割プレート５８は、ブロック１０の上面１６および下面１８を形成し、エンドライナ６０は、側面２０、２２を形成する。便宜上、以下の記載（請求の範囲を含む）では、分割プレートおよびエンドライナを総称して、キャビティの側壁と呼称する。したがって、側壁とは、分割プレートおよびエンドライナを指すとともに、ブロック形成キャビティの境界を画定するために用いられる、それに類する他の構造を指すものとする。
【００４９】
次に、図８を参照すると、単一のブロック形成キャビティ５６の一部が示されている。側壁５８、６０により画定されるキャビティ５６は、開口上部６４と開口底部６６とを有する。図示のように、側壁６０の上端部（すなわち、エンドライナ）は、ピボット６２によって鋳型５２の適当な周辺構造に連結されており、側壁６０が、側壁６０が互いに接近するところの図８に示す閉位置から、側壁６０が互いに略垂直および平行となるところである図示せぬ退避位置までの間を回動することができるようになっている。退避位置では、キャビティ６６の底部が少なくとも鋳型キャビティの上部と同じくらいに広がっており、養生前のブロックを開口底部を通して取り出すことができる。ブロックのいずれかの側面２０、２２の一部だけが収斂する場合には、側壁６０の対応する部分だけが回動することになる。ブロック１０の下面を形成する側壁５８も図８に図示されているが、ブロックの上面を形成する他の側壁５８は、図示していない。
【００５０】
側壁６０の回動は、好ましいブロック１０を形成するために必要とされる。上述のように、ブロック１０は、鋳型５２の中で、その収斂する側面が側壁６０により形成されるように「フェイスアップ姿勢（face-up）」で形成される。したがって、収斂側壁６０に図８に示すように角度をつけると、養生前のブロックの収斂する側面２０、２２を形成するものとなる。もっとも、養生前のブロックの前部は、そのブロックの後部よりも広くなっている。その養生前のブロックを開口底部６６を通して取り出すことができるようにするためには、側壁６０を養生前のブロックが開口底部を通って下方に移動できるように外側に回動するのでなければならない。
【００５１】
コンクリートを投入してからドライキャストコンクリートを圧縮する間、側壁６０を収斂位置に維持するためにバイアス機構６８が設けられていることにより、側壁６０は、養生前のブロックを取り出す間垂直位置に回動することができる。各側壁６０の移動を共通の機構により制御できるように、すべてのキャビティに共通の単一のバイアス機構６８を各側壁に連結しておくのが好ましい（図７参照）。代替的に、各キャビティに別個のバイアス機構を設けることもできる。バイアス機構６８は、空気などのガスを使用することにより制御されるエアバッグを含むものとして例示されている。高圧空気の供給源が設けられ、適切な吸気口と排気口が設けられる。エアバッグ以外のバイアス機構を用いることも可能である。たとえば、液圧式またはガス圧式シリンダを使用することもできるだろう。
【００５２】
空気で加圧されると、エアバッグは、側壁６０を図８に示す位置に押しつける。養生前のブロック（単数ないし複数）を取り出すときがくると、加圧された空気がエアバッグから排気され、パレットが下がって養生前のブロックが開口底部から取り出されるときに養生前のブロックの力で側壁６０を外側に回動させることが可能となる。ブロック取り出し中に、側壁６０は養生前のブロックの側面との接触を維持する。代替的に、つる巻きばね等の付勢機構を側壁６０に連結して、エアバッグが排気されると側壁を退避位置まで押しやるものとすることもできる。この場合、ブロックの取り出しを開始するためにパレット８２を下げ始めると、側壁６０は退避位置まで押しやられて、取り出し中にブロックの側面に側壁が接触しない。取り出し後、エアバッグを再度加圧することにより、側壁６０は角度がついた閉位置にもどる。
【００５３】
側壁６０を回動させる以外に、養生前のブロックを取り出せるように側壁６０を移動させることが可能な他の機構を用いることができる。たとえば、側壁６０を、図８に示す位置まで内側に、およびキャビティ５６の底部が少なくとも鋳型キャビティの上部と同じ広さとなる位置まで外側にスライドするように、取り付けることができるだろう。スライド移動は、トラックシステムを用いて、そこに側壁を取り付けることで実現できるだろう。
【００５４】
図８に示すように、各側壁６０は、キャビティ５６に対向する成形面を含む。成形面７６は略平坦である。その結果、ブロック１０の略平坦な側面２０、２１が形成される。
【００５５】
次に図９を参照すると、ブロック１０の上面１６および下面１８を形成する側壁５８が示されている。側壁５８は、固定されていて成形プロセス中に動かないようになっており、略垂直である。
【００５６】
上面１６を形成する側壁５８（図９における左側壁５８）は、キャビティ５６に対向する成形面７８を含む。この面７８は、略平坦であり、その結果略平坦な上面１６が形成される。
【００５７】
下面１８を形成する側壁５８（図９における右側壁５８）は、その開口底部６６に隣接する底縁部に、アンダーカットまたは「インステップ」部８０を含む。アンダーカット部８０は、成形プロセス中に開口型底部６６を一時的に閉じるために鋳型５２の下に差し入れられるパレット８２と組み合わさって、キャビティ５６のフランジ形成サブキャビティを画定する。フランジ形成サブキャビティは、ブロック１０上にフランジ２６を形成することになるような形状を有する。
【００５８】
特に、アンダーカット部８０は、フランジ２６の前面２８を形成する成形面８４と、フランジの底面３０を形成する成形面８６と、フランジ２６の縁部３２を形成する成形面８８とを有する。フランジ２６の、背面１４の延長となる部分は、背面１４の残りの部分とともにパレット８２によってその上に形成される。面８２および８６の形状によって、フランジ２６が完全に形成されるようコンクリートを投入して圧縮する間、アンダーカット部８０へのコンクリートの充填が容易になるとともに、ブロックの取り出し中にフランジ２６が面８４、８６から剥がれやすくする。
【００５９】
下面にフランジを有し収斂側壁をもたないブロックの場合、側壁６０は、収斂するのではなく垂直向きとなる。さらに、下面にフランジがなく収斂側壁を有するブロックの場合には、アンダーカット８０は存在しない。下面にフランジがなく収斂側壁をもたないブロックの場合、アンダーカット８０は、存在せず、側壁６０は垂直向きとなる。
【００６０】
再び図６および図８に戻ると、ヘッドアセンブリ５４は、プレート状の圧縮ヘッド９０を有するものとして示されている。ヘッド９０は、垂直に上下に移動可能とすることで、鋳型キャビティ５６内でドライキャストコンクリートを圧縮させ、鋳型５２から養生前のブロックを剥がしやすくすることができるように、当業界で公知の方法による作動機構により駆動される。
【００６１】
複数のスタンドオフ９２が、図６に示すように各ブロック形成キャビティ５６に対してひとつずつ、ヘッド９０の底に連結しそこから延在している。スタンドオフ９２は互いに離間しているおり、各スタンドオフの長軸がヘッド９０の平面に垂直に向きで、ブロック形成キャビティ５６を通って略中央に延在している。
【００６２】
＜ストリッパシュー＞
図６、８、９および１１に示すストリッパシュー９４は、各スタンドオフ９２の端部に連結されている。ストリッパシュー９４は、矩形形状で、開口上部を通ってそれぞれのキャビティ５６内に入って、コンクリートに接触しそのコンクリートを圧縮することができるとともに、養生前のブロックを取り出す間にキャビティを通過することができるような寸法とされている。ストリッパシュー９４の寸法は、キャビティ５６の開口上部６４の寸法よりもほんのわずか小さいだけなので、シュー９４の両側とキャビティを画定する側壁５８、６０との間にほとんどまったく隙間がない状態でシュー９４がキャビティ５６内に嵌入する。これにより、圧縮中にシュー９４の両側とキャビティを画定する側壁５８、６０との間へのコンクリートの漏れが最小化し、ブロック前面のシュー９４が接触する面積が最大化する。
【００６３】
フランジ９８ａ、９８ｂは、図１１に最もよく示されているように、ストリッパシュー９４の面の対向する端部に形成されている。フランジ９８ａ、９８ｂは、ブロックの前面１２に丸みをつけた縁部２４ａ、２４ｂを生成するために弓形状となっている。要望があれば、前面１２の上下縁部に丸みをつけるために、ストリッパシュー９４の残りの二つの端部に弓形フランジを設けることもできる。
【００６４】
上述のように、シュー９４の面としては、所望の面（単数もしくは複数）の反転像である所定の模様９６を備えるものが好ましい。模様９６を含むシュー９４がコンクリートに接触すると、ブロックの前面にその模様が付与される。模様９６は、生産されるブロックの前面が天然の石を模すものとすることによりブロックがより自然で「岩石様」の外観を呈するように、天然の石を模すものが好ましい。前面に作出したいと思う外観により、シュー９４には、さまざまな異なる模様９６を付与することができる。模様９６に加えて、または、それとは別に、シュー９４の面を、小面または曲面からなるブロック前面を形成するように成形することができる。実際、ブロック前面に所望の外観を実現するために望ましいと考える任意のやり方で、シュー９４の面を模様づけ、および／または、成形することができる。
【００６５】
図１０Ａ〜Ｆおよび１１は、シュー９４上に設けることが可能な模様９６の例を提示するものである。模様９６は、例えば、天然の石等の天然産出物や、人造物を模すものである。模様９６は、所定の三次元模様に基づくシュー面をなすように機械加工するのが好ましい。シュー面上に所定の模様９６を作出する方法について、以下、例示する。
【００６６】
ここで、図１２を概略参照すると、最初に、一ないし複数の物体を選択する。たとえば、その物体としては、人が視覚的に好ましいと考える表面を有する一ないし複数の天然岩石があげられるかもしれない。また、他の天然または人造の物体を用いてもよい。
【００６７】
そして、前記岩石の表面のうちから一ないし複数を、デジタルスキャニングマシンを使用してスキャンする。本発明を実施するのに適したスキャニングマシンの例に、ミネソタ州ミネアポリスのレーザーデザイン社（Laser Design Incorporated）から入手可能なＲＰＳ１５０型ヘッドを有するLaser Design Surveyor (R)がある。このLaser Design Surveyor (R)は、ＸＹＺ座標における０．０００５インチの直線精度を有し、０．０００１インチの解像度を有する。実施例では、スキャンされた一ないし複数の岩石表面の０．００４インチごとに２５６箇所でデータを採取する。岩石表面は、すべての表面上でデータを採取するために必要な数の角度でスキャンするものとしてもよい。
【００６８】
スキャンデータが採取されると、そのデータを処理するためにさまざまな手法を用いることができる。まず、Laser Design Surveyor (R)では、ミネソタ州ミネアポリスのレーザーデザイン社から入手可能なDataSculpt (R)ソフトウェアを使用して、前記スキャンデータから、一ないし複数のDataSculpt (R)ポイントクラウドまたはＸＹＺ座標に配置されたデータポイントを含むデータセットを生成する。
【００６９】
つぎに、コンピュータ援用設計（computer-aided design：ＣＡＤ）パッケージを用いてポイントクラウドをトリミングする。また、不要な点およびノイズを除去することによりスキャンデータを滑らかにしつつ処理しやすいサイズに削減するためにサンプリングする。そして、ポイントクラウドからのデータを混合して最終ポイントクラウドを形成する。最終ポイントクラウドは、多角形メッシュに、すなわち多角形を用いたポイントクラウドの三次元表現に変換される。多角形メッシュの周縁部は滑らかな線になるようにトリミングされ、タイトなメッシュ模様になるように境界が付与される。メッシュを用いて、グリッドが適用され、不均一有理Ｂスプライン（Non-Uniform Rational B-Splines：ＮＵＲＢＳ）面に変換される。
【００７０】
生成されたデジタル画像が表示される（たとえば、図１０Ａ〜Ｆ参照）。ユーザは、デジタル画像上の一ないし複数の点を選択し、Ｘ、Ｙおよび／またはＺ方向に修正することによって、そのデジタル画像を操作する。つぎに、データを、ブロック全体寸法において拡縮操作およびトリミングして、例示としての実施形態では、プリント一枚あたり３．８８インチ×１１．８８インチとする。さらに、面の起伏の最大格差が３／４インチ、面の下縁部から面の上縁部まで０〜１０の面角度で、起伏のすべての内面が５〜１０度の勾配となるように、データを修正する。次に、ストリッパシュー９４を作成するために必要な反転像を生成するために、全データファイルを鏡像化処理する。データは、後述するＣＡＤシステムに、イニシャルグラフィックス交換仕様（Initial Graphics Exchange Specification：ＩＧＥＳ）フォーマットで出力することができる。
【００７１】
前記スキャンデータを処理するのに適したＣＡＤシステムは、コネチカット州トーランドのＣＮＣソフトウェア社（CNC Software, Inc.）から入手可能なMastercam (R) Millのバージョン８．１．１である。
【００７２】
ＩＧＥＳフォーマットのデータは、次に、ストリッパシュー９４の工作加工用の、好ましくは三軸（または四軸）数値制御工作機械に、入力される。データは、工作機械による工具経路に変換される。この工具経路によって、工作機械が岩石面の鏡像をストリッパシュー９４の面に加工する。
【００７３】
前記の例示したストリッパシューを作成するために、工作機械は、次のような一連の工具経路を実行する：（１）９０インチ／分（ＩＰＭ）かつ７，０００回転／分（ＲＰＭ）で平行ポケットを加工する１／２インチ径の平底エンドミルによる第１の工具経路、（２）１００ＩＰＭかつ１０，０００ＲＰＭで表面形状を加工する１／４インチ径の平底エンドミルによる第２の工具経路、（３）１００ＩＰＭかつ１２，０００ＲＰＭで４５°の表面形状を加工する１／４インチ径のボールエンドミルによる第３の工具経路、および（４）１５０ＩＰＭかつ１４，０００ＲＰＭで４５°の表面形状を１／８インチ径のボールエンドミルによる第４の工具経路。工具経路の数と種類は、再生産される表面の複雑さによって、変更してもよい。
【００７４】
本発明を実施するのに適した工作機械は、スイス国、ニダウのミクロンＡＧニダウ社（Mikron AG Nidau）から入手可能なMikron VCP600である。
【００７５】
結果として、ブロックの所望の模様の鏡像となる模様がシュー９４の面に加工されることになる。模様を有するシュー９４がブロックの形成に使用されるコンクリートを圧縮すると、その模様は、ブロックの前面に刻印される。図１０Ａ〜Ｆおよび１１に示す例示としての実施形態では、形成される三次元模様は、約０．５インチ〜約１．０インチの間、好ましくは約３／４インチ未満の起伏を有する。
【００７６】
同様のあるいは異なった面の模様を有する追加シューを製造するために、このプロセスを繰り返すことができる。このことは、各シューの模様づけされた面が摩耗しやすく、模様が限度を超えて摩滅したときに交換する必要があるため、有益である。さらに、複数の鋳型に対して複数のシューを使用することもできる。さらに、さまざまに異なる所定のシュー模様を形成することによって、さまざまに異なるブロック前面の外観を実現することができる。複数の異なる岩石のスキャンされた表面を組み合わせて、他のシュー模様を形成することができる。例示としてのシュー模様を図１０Ａ〜Ｆおよび１１に示す。
【００７７】
上述のように形成され、ブロック前面に施された細部装飾および起伏は、従来の分割技術やその他前記した前面に傷をつける技術により形成されたブロック前面に施された細部装飾および起伏よりもかなり大きい。要望により、シュー面に加工する起伏を大きくしたり小さくしたりするために、最終的にブロック前面に施される起伏を改変されるようにスキャンデータを操作することができる。
【００７８】
ドライキャストコンクリートには、鋳型の表面、たとえば、ストリッパシュー９４の模様づけされた面などに固着しやすいという性質があるらしいということが業界では公知である。ドライキャストコンクリートからストリッパシュー９４を剥がしやすくする技術が各種知られており、本発明の実施に際し、それらのうち一ないし複数を用いる必要が生じる場合もある。たとえば、ストリッパシュー上に形成される模様は、剥がしにくくならず、剥がしやすくなるように設計されなければならない。上述のように、例示された実施形態では、５°の勾配角度が採用される。前記した模様形成の技法では、適切な勾配角度を作出するためにスキャンされた画像を操作することができる。微細なオイルミストなどの剥がし剤を機械の処理サイクルの間にストリッパシューに噴霧することができる。剥がしやすくするために、ヘッドの振動を援用することができる。また、剥がしやすくするためにストリッパシューに熱を加えることもできる。ドライキャストコンクリートが固着しないように鋳型部品を加熱することは、公知である。本発明では、ブロック前面に細部装飾模様を付与しなければならないため、固着防止はいっそう重要となる。特に、シューの温度を制御して、その温度が選択された水準に維持できるようにすることが重要である。
【００７９】
好ましくは、図１３に模式的に示すように、シュー９４には、シューを加熱するためにヒータ１００が連結されている。ヒータ１００は、温度制御装置１０２により制御される。シュー９４に設けられている熱電対１０４は、シューの温度を感知し、その情報を、制御装置１０２およびヒータ１００に電力を供給する電力制御装置１０６に中継する。システムは、熱電対１０４により感知されたシュー９４の温度が所定水準未満に下がると、シュー温度を上昇させるためにヒータ１００に電力が供給されるよう設計されている。熱電対により感知されたシュー温度が所定水準に達すると、ヒータ１００は停止される。このように、シュー温度を選択された水準に維持することができる。好ましくは、制御装置１０２は、使用されているドライキャストコンクリートによって温度の最低水準と最高水準とを選択可能に設計されている。好ましい実施形態において、ストリッパシュー９４の表面温度は、１２０°Ｆ〜１３０°Ｆの間に維持される。
【００８０】
上記の明細、実施例およびデータは、本発明の構成の製造および用途を完全に記述するものである。本発明の趣旨および範囲を逸脱することなく本発明の多くの実施形態が構成可能なので、本発明は、以下に添付の特許請求の範囲に帰するものとする。
【図面の簡単な説明】
【００８１】
【図１】鋳型内で成形する姿勢に配置した、本発明による擁壁ブロックの斜視図である。
【図２】図１の擁壁ブロックの底面図である。
【図３】図１の擁壁ブロックの側面図である。
【図３Ａ】図３の擁壁ブロックの破線で丸く囲んだ部分の詳細図である。
【図４】本発明による複数のブロックから構築された擁壁の一部の正面図である。
【図５】本発明のブロックを形成するプロセスを示すフローチャートである。
【図６】本発明の複数の擁壁ブロックを本発明のプロセスを利用して形成するための、複数の鋳型キャビティを有する鋳型アセンブリの斜視図である。
【図７】図６の鋳型アセンブリの上面図である。
【図８】対向し、収斂する、軸支された側壁を有する一つの鋳型キャビティを示す、鋳型アセンブリの端面図である。
【図９】鋳型アセンブリの、上下ブロック面を形成する側壁と、ストリッパシューと、パレットとをあらわす模式図である。
【図１０Ａ】本発明によるストリッパシューの面上の例示的模様のデジタル表現である。
【図１０Ｂ】本発明によるストリッパシューの面上の例示的模様のデジタル表現である。
【図１０Ｃ】本発明によるストリッパシューの面上の例示的模様のデジタル表現である。
【図１０Ｄ】本発明によるストリッパシューの面上の例示的模様のデジタル表現である。
【図１０Ｅ】本発明によるストリッパシューの面上の例示的模様のデジタル表現である。
【図１０Ｆ】本発明によるストリッパシューの面上の例示的模様のデジタル表現である。
【図１１】ストリッパシューの面の例示的模様の斜視図である。
【図１２】本発明のストリッパシュー面を形成するプロセスを示すフローチャートである。
【図１３】ストリッパシューの温度制御の模式図である。
【図１４Ａ】本発明による擁壁ブロックの写真である。
【図１４Ｂ】本発明による擁壁ブロックの写真である。
【図１４Ｃ】本発明による擁壁ブロックの写真である。
【図１】
2006518293.tif 000003
【図２】
2006518293.tif 000004
【図３】
2006518293.tif 000005
【図３Ａ】
2006518293.tif 000006
【図４】
2006518293.tif 000007
【図５】
2006518293.tif 000008
【図６】
2006518293.tif 000009
【図７】
2006518293.tif 000010
【図８】
2006518293.tif 000011
【図９】
2006518293.tif 000012
【図１０Ａ】
2006518293.tif 000013
【図１０Ｂ】
2006518293.tif 000014
【図１０Ｃ】
2006518293.tif 000015
【図１０Ｄ】
2006518293.tif 000016
【図１０Ｅ】
2006518293.tif 000017
【図１０Ｆ】
2006518293.tif 000018
【図１１】
2006518293.tif 000019
【図１２】
2006518293.tif 000020
【図１３】
2006518293.tif 000021
【図１４Ａ】
2006518293.tif 000022
【図１４Ｂ】
2006518293.tif 000023
【図１４Ｃ】
2006518293.tif 000024
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
三次元模様のついた面（１２）をもつ養生前のコンクリートユニットを形成するためにコンクリートユニット用鋳型内に堆積させたドライキャストコンクリートに三次元模様（９６）を付与する金型面（９４）をそれぞれが備える複数のコンクリートユニット用鋳型の製造する方法であって、
一ないし複数の既存の物体の三次元模様を選択し、
前記選択された三次元模様をデジタル的にスキャンして、前記選択された三次元模様を表すスキャンデータを生成し、
前記スキャンデータから生成した前記選択された三次元模様の像を表示し、
前記スキャンデータおよび前記表示された像に基づき、前記コンクリートユニットの所望の三次元模様のついた面を表すデジタルデータセットを生成し、
前記デジタルデータセットを用いて、前記所望の模様のついたコンクリートユニット面（１２）の鏡像をなす三次元模様（９６）を有する金型面（９４）を、前記複数の鋳型のうち各鋳型の金型面が他のそれぞれの鋳型と異なる三次元模様を有するように生成する
ことを特徴とする方法。
【請求項２】
前記デジタルデータセットを用いて前記型面（９４）を生成するステップは、前記型面を機械加工することを含む請求項１に記載の方法。
【請求項３】
前記表示された像を操作して前記三次元模様を修正し、前記操作された像から前記デジタルデータセットを生成することを含む請求項１に記載の方法。
【請求項４】
少なくとも約０．５インチ（１．２７ｃｍ）の最大起伏を有するように前記型面（９４）上に前記三次元模様（９６）を生成することを含む請求項１に記載の方法。
【請求項５】
前記最大起伏が少なくとも約１．０インチ（２．５４ｃｍ）である請求項４に記載の方法。
【請求項６】
少なくとも一つの石の前記三次元模様を選択することを含む請求項１に記載の方法。
【請求項７】
複数の石の前記三次元模様を選択することを含む請求項６に記載の方法。
【請求項８】
前記型面はストリッパシュー（９４）の面である、請求項1に記載の方法。
【請求項９】
前記ストリッパシューの面の周縁部の少なくとも一部に沿ってフランジ（９８ａ、９８ｂ）を形成することを含む請求項８に記載の方法。
【請求項１０】
互いに異なる三次元模様のついた面（１２）をそれぞれが備える複数のコンクリートユニット（１０）を製造する方法であって、
各コンクリートユニットごとに、一ないし複数の既存の物体の三次元模様を、各コンクリートユニットがそれぞれ互いに異なる三次元模様となるように、選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートユニット（１０）の所望の三次元模様のついた面（１２）を表すデジタルデータセットを生成するステップと、
前記デジタルデータセットを用いて、前記所望の三次元模様のついたコンクリートユニット面（１２）の鏡像をなす三次元模様（９６）を有する金型面（９４）を生成するステップと
鋳型キャビティ（５６）を画定する複数の側壁（５８、６０）を備え、前記所望の三次元模様のついたコンクリートユニット面（１２）の鏡像を備える金型面（９４）を有する鋳型（５２）を準備するステップと、
ドライキャストコンクリートを前記鋳型キャビティ（５６）に投入するステップと、
養生前のコンクリートユニットを形成するために、圧縮する過程で、前記所望の三次元模様のついたコンクリートユニット面（１２）の鏡像を備える型面（９４）により前記養生前のコンクリートユニットに前記所望の三次元模様のついた面を付与しつつ、前記ドライキャストコンクリートを圧縮するステップと、
前記鋳型キャビティ（５６）から前記養生前のコンクリートユニットを取り出すステップと、
前記養生前のコンクリートユニットを養生するステップと
を有する方法。
【請求項１１】
前記デジタルデータセットを用いて前記型面（９４）を生成するステップは、前記型面を機械加工することを含む請求項１０に記載の方法。
【請求項１２】
前記ドライキャストコンクリートを圧縮するステップは、前記三次元模様（９６）を有する前記型面（９４）の前記模様のついた面を前記鋳型キャビティ（５６）の中に収容された前記ドライキャストコンクリートに押しつけることを含む請求項１０に記載の方法。
【請求項１３】
前記表示された像を操作して前記三次元模様を修正し、前記操作された像から前記デジタルデータセットを生成することを含む請求項１０に記載の方法。
【請求項１４】
少なくとも約０．５インチ（１．２７ｃｍ）の最大起伏を有するように前記型面（９４）上に前記三次元模様（９６）を生成することを含む請求項１０に記載の方法。
【請求項１５】
前記最大起伏が少なくとも約１．０インチ（２．５４ｃｍ）である請求項１４に記載の方法。
【請求項１６】
少なくとも一つの石の前記三次元模様を選択することを含む請求項１０に記載の方法。
【請求項１７】
複数の石の前記三次元模様を選択することを含む請求項１６に記載の方法。
【請求項１８】
前記型面はストリッパシュー（９４）の面である、請求項1６に記載の方法。
【請求項１９】
前記ストリッパシューの面の周縁部の少なくとも一部に沿ってフランジ（９８ａ、９８ｂ）を形成することを含む請求項1８に記載の方法。
【請求項２０】
一ないし複数の既存の物体の三次元模様を選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートブロック（１０）の所望の三次元模様のついた前面（１２）を表すデジタルデータセットを生成するステップと、
前記デジタルデータセットを用いて、前記所望の三次元模様のついたコンクリートブロック面（１２）の鏡像をなす三次元模様（９６）を有する金型シュー（９４）の面を生成するステップと、
鋳型キャビティ（５６）を画定する複数の側壁（５８、６０）を備える鋳型（５２）を準備するステップと、
前記鋳型キャビティ（５６）の下にパレット（８２）を配置するステップと、
ドライキャストコンクリートを前記鋳型キャビティ（５６）に投入するステップと、
養生前のコンクリートブロックを、前記ブロックの背面（１４）が前記パレット（８２）上に載り、前記ブロックの前面（１２）が上に向く姿勢で形成するように、前記ドライキャストコンクリートを圧縮するステップであって、前記鋳型キャビティ（５６）内に前記型シュー（９４）を差し込んで前記所望の三次元模様のついたコンクリートユニット面の鏡像を有する前記型シューの前記面を前記鋳型キャビティの中に収容された前記ドライキャストコンクリートに押しつけて前記所望の三次元模様のついたコンクリートブロック面を前記養生前のコンクリートブロックの前記前面に付与することをふくむ圧縮するステップと、
前記鋳型キャビティ（５６）から前記養生前のコンクリートブロックを取り出すステップと、
前記養生前のコンクリートブロックを養生するステップと
を有する三次元模様のついた前面（１２）を備えるコンクリートブロック（１０）を製造する方法。
【請求項２１】
前記デジタルデータセットを用いて前記型シュー（９４）の面を生成するステップは、前記型シューの面を機械加工することを含む請求項２０に記載の方法。
【請求項２２】
前記表示された像を操作して前記三次元模様を修正し、前記操作された像から前記デジタルデータセットを生成することを含む請求項２０に記載の方法。
【請求項２３】
少なくとも約０．５インチ（１．２７ｃｍ）の最大起伏を有するように前記型シュー（９４）の面上に前記三次元模様（９６）を生成することを含む請求項２０に記載の方法。
【請求項２４】
前記最大起伏が少なくとも約１．０インチ（２．５４ｃｍ）である請求項２３に記載の方法。
【請求項２５】
少なくとも一つの石の前記三次元模様を選択することを含む請求項２０に記載の方法。
【請求項２６】
複数の石の前記三次元模様を選択することを含む請求項２５に記載の方法。
【請求項２７】
前記型シューの面の周縁部の少なくとも一部に沿ってフランジ（９８ａ、９８ｂ）を形成することを含む請求項２０に記載の方法。
【請求項２８】
上面（１６）、下面（１８）、三次元模様のついた前面（１２）、背面（１４）、対向する側面（２０、２２）、および一体フランジ（２６）を有する部分コンクリート擁壁ブロック（１０）を製造する方法であって、
一ないし複数の既存の物体の三次元模様を選択するステップと、
前記選択された三次元模様をデジタル的にスキャンして、前記選択された三次元模様を表すスキャンデータを生成するステップと、
前記スキャンデータから生成した前記選択された三次元模様の像を表示するステップと、
前記スキャンデータおよび前記表示された像に基づき、コンクリートブロック（１０）の所望の三次元模様のついた前面（１２）を表すデジタルデータセットを生成するステップと、
前記デジタルデータセットを用いて、前記所望の三次元模様のついたコンクリートブロック前面（１２）の鏡像をなす三次元模様（９６）を有する金型シュー（９４）の面を生成するステップと、
開口上部（６４）および開口底部（６６）を有する鋳型キャビティ（５６）を画定する複数の側壁（５８、６０）を備え、第１の側壁（５８）が前記鋳型キャビティの前記開口底部に隣接したアンダーカット部（８０）を有する、鋳型（５２）を準備するステップと、
前記鋳型（５２）の下にパレット（８２）を配置して、前記鋳型キャビティ（５６）の前記開口底部（６６）を一時的に閉じることにより、前記パレットが前記第１の側壁の前記アンダーカット部（８０）と協働して前記鋳型キャビティのフランジ形成サブキャビティを画定するステップと、
ドライキャストコンクリートを前記鋳型開口上部（６４）から前記鋳型キャビティ（５６）に投入するステップと、
養生前のコンクリートブロックを、前記ブロックの前記背面（１４）が前記パレット（８２）上に載り、前記ブロックの前記前面（１２）が上に向く姿勢で形成するように、前記ドライキャストコンクリートを圧縮するステップであって、前記鋳型キャビティ（５６）内に前記型シュー（９４）を差し込んで前記所望の三次元模様のついたコンクリートユニット面の鏡像を有する前記型シューの前記面を前記鋳型キャビティの中に収容された前記ドライキャストコンクリートに押しつけて前記所望の三次元模様のついたコンクリートブロック面を前記養生前のコンクリートブロックの前記前面に付与することをふくむ圧縮するステップと、
前記鋳型キャビティ（５６）の前記一時的に閉じた底部を再度型開きするステップと、
前記鋳型キャビティ（５６）から、前記鋳型キャビティの前記再度型開きした底部（６６）を通して、前記養生前のコンクリートブロックを取り出すステップと、
前記養生前のコンクリートブロックを養生するステップと
を有する方法。
【請求項２９】
前記デジタルデータセットを用いて前記型シュー（９４）の面を生成するステップは、前記型シューの面を機械加工することを含む請求項２８に記載の方法。
【請求項３０】
前記表示された像を操作して前記三次元模様を修正し、前記操作された像から前記デジタルデータセットを生成することを含む請求項２８に記載の方法。
【請求項３１】
少なくとも約０．５インチ（１．２７ｃｍ）の最大起伏を有するように前記型シュー（９４）の面上に前記三次元模様（９６）を生成することを含む請求項２８に記載の方法。
【請求項３２】
前記最大起伏が少なくとも約１．０インチ（２．５４ｃｍ）である請求項３１に記載の方法。
【請求項３３】
少なくとも一つの石の前記三次元模様を選択することを含む請求項２８に記載の方法。
【請求項３４】
複数の石の前記三次元模様を選択することを含む請求項３３に記載の方法。
【請求項３５】
前記型シューの面の周縁部の少なくとも一部に沿ってフランジ（９８ａ、９８ｂ）を形成することを含む請求項２８に記載の方法。
【請求項３６】
前記第１の側壁（５８）に対し略垂直な、前記鋳型（５２）の第２の側壁は、前記コンクリートを投入するステップおよび圧縮するステップの最中に前記鋳型キャビティ（５６）の上部がその下部よりも広くなるように、前記コンクリートを投入するステップの直前において、垂直に対し角度をもった向きとされる第１の収斂側壁部（６０）を有し、前記鋳型の前記第１の収斂側壁部（６０）は移動可能に設けられ、前記鋳型キャビティの底部が少なくとも前記鋳型キャビティの前記上部と同じ広さとなって前記養生前のコンクリートブロックが前記鋳型キャビティの前記再度型開きした底部から取り出せる位置に前記第１の収斂側壁部を移動させるステップをさらに含む請求項２８に記載の方法。
【請求項３７】
前記鋳型の、前記第２の側壁の反対側の側壁は、前記第１の収斂側壁部（６０）の反対側の第２の収斂側壁部（６０）を含み、前記第２の収斂側壁部は、前記コンクリートを投入するステップおよび圧縮するステップの最中に前記鋳型キャビティ（５６）の上部がその下部よりも広くなるように、前記コンクリートを投入するステップの直前において、垂直に対し角度をもった向きとされ、前記第２の収斂側壁部は移動可能に設けられ、前記鋳型キャビティの底部が少なくとも前記鋳型キャビティの前記上部と同じ広さとなって前記養生前のコンクリートブロックが前記鋳型キャビティの前記再度型開きした底部から取り出せる位置に前記第１の収斂側壁部を移動させるステップをさらに含む請求項３６に記載の方法。
【請求項３８】
前記鋳型の前記側壁の前記第１および第２の収斂部（６０）は、強制的にその前コンクリート投入角度に向けて保持されており、前記強制は、前記養生前のコンクリートブロックが前記鋳型から取り出せるように解除される、請求項３７に記載の方法。
【請求項３９】
複数の型シューのそれぞれ（９４）が、コンクリートユニット用鋳型（５２）内で、前記コンクリートユニット用鋳型（５２）のキャビティ（５６）内に堆積させたドライキャストコンクリートから成形された養生前のコンクリートユニットの面（１２）に、互いに他の型シューとは異なる三次元模様（９６）を付与する複数の型シューの集合であって、
各型シューが
対向する主要面と周縁部とを有する金属板であって、前記金属板の前記周縁部が前記鋳型の前記キャビティに嵌合する大きさとすることで、前記鋳型から前記コンクリートユニットが剥がされるときに、前記鋳型キャビティ内に移動できる金属板と、
前記鋳型内の前記養生前のコンクリートユニットの前記面に三次元模様を付与するために、前記金属板の前記主要面のうちの一方に形成され、前記集合中の各型シューがそれぞれ互いに異なる三次元模様を付与するよう構成された、前記コンクリートユニットの前記面（１２）に望まれる前記三次元模様の鏡像をなす、一ないし複数の物体からの既存の三次元模様に基づく三次元模様（９６）と
を有するとともに、
前記金属板が、前記面の下縁部から前記面の上縁部に０〜１０°の面角度をなすよう構成されていることを特徴とする複数の型シューの集合。
【請求項４０】
前記板の前記主要面上の前記三次元模様が、少なくとも約０．５インチ（１．２７ｃｍ）の最大起伏を有することを特徴とする請求項３９の複数の型シューの集合。
【請求項４１】
前記最大起伏が少なくとも約１．０インチ（２．５４ｃｍ）である請求項４０に記載の複数の型シューの集合。
【請求項４２】
前記三次元模様が、前記一ないし複数の物体の前記三次元模様をデジタル的にスキャンすることにより生成されることを特徴とする請求項３９の複数の型シューの集合。
【請求項４３】
前記三次元模様を含む前記ストリッパシューの前記主要面の少なくとも一部に沿ったフランジ（９８ａ、９８ｂ）をさらに有する請求項３９に記載の複数の型シューの集合。
【国際調査報告】
2006518293.tif 000025
2006518293.tif 000026